СЫРЬЕВАЯ СМЕСЬ ДЛЯ ПОЛУЧЕНИЯ ИСКУССТВЕННОГО ИЗУМРУДА
CRUDE MIXTURE FOR MAKING ARTIFICIAL EMERALD

Изобретение касается получения искусственных камней и минералов.
Известна сырьевая смесь для получения искусственного изумруда, включающая, вес.ч: 36 горного хрусталя, 12 соды, 7 1/2 буры, 7 1/2 сурика, 2 1/2 селитры, 1/10 углекислого кобальта, 2/3 углекислого хрома [1]. Такая сырьевая смесь не является экологически безопасной, поскольку содержит токсичный компонент - свинцовый глет.
Задача изобретения состоит в получении экологически безопасной сырьевой смеси для получения искусственного изумруда.
Технический результат достигается тем, что сырьевая смесь для получения искусственного изумруда, включающая соду, углекислый кобальт, углекислый хром, дополнительно содержит бой хрустального стекла, при следующем соотношении компонентов, вес.ч: бой хрустального стекла 89,1-91,2; сода 8-10; углекислый кобальт 0,05-0,1; углекислый хром 0,75-0,8.
Для получения искусственного изумруда могут быть использованы составы сырьевой смеси, приведенные в таблице.
Таблица
Компоненты
Содержание, вес.ч в составах:
1
2
3
Бой хрустального стекла
91,2
90,2
89,1
Сода
8
9
10
Углекислый кобальт
0,05
0,05
0,1
Углекислый хром
0,75
0,75
0,8
2
2
3
2
3
2
2
3
Для приготовления шихты используют бой хрустального стекла, характеризующегося следующим химическим составом, мас.%: SiO 61,5-63,0; BO 1,0; AlO 0,5; CaO 0,5-1,0; ZnO 1,0; KO 14,5-16,5; NaO 2; PbO 1,0; SO 0,5.
Бой хрустального стекла промывают от загрязнений и измельчают до порошкообразного состояния с последующим просеиванием через сетку 014. Компоненты дозируют в требуемых количествах и смешивают. Полученную смесь сплавляют в тигле при температуре 950-1000°C. При сплавлении компонентов предложенной смеси не происходит интенсивного выделения соединений свинца и бора, как при использовании смеси, содержащей свинцовый глет и буру. Расплав отливают в металлические формы. Полученные отливки отжигают, после чего шлифуют, полируют. Полученные искусственные изумруды имеют зеленый цвет, стеклянный блеск.
Источник информации
1. Бродерсен Г.Г. Справочник кустаря. - М.: Глагол, 1992. - С.53-54.